ЧЕРЕПИЧНАЯ ГЛАЗУРЬ
TILE GLASE

Изобретение относится к промышленности строительных материалов и касается составов глазурей для нанесения на керамическую черепицу.
Известна черепичная глазурь, содержащая вес.ч.: глина 45; кварцевый песок 6,7; мел 2,5; свинцовый глет 40; окись железа 9,7; пиролюзит 7,5 [1].
Задача изобретения состоит в повышении водостойкости черепичной глазури.
Технический результат достигается тем, что черепичная глазурь, включающая глину, кварцевый песок, мел, окись железа, дополнительно содержит отходы извлечения кобальтового концентрата при следующем соотношении компонентов, вес.ч.: глина 20-24; кварцевый песок 6-8; мел 1-2; окись железа 10-12; отходы извлечения кобальтового концентрата 20-24.
2
2
3
2
3
3
Для приготовления глазури могут быть использованы глины, характеризующиеся следующим химическим составом, мас.%: SiО 42,18-75,34; АlO 9,45-22,9; FeO 3,59-13,27; CaO 1,57-15,9; MgO 0,29-4,0; SO 0,1-3,4; п.п.п. 3,66-19,08.
2
Отходы извлечения кобальтового концентрата представляют собой порошкообразный материал. Минералогический состав отходов представлен кварцем, ортоклазом, доломитом и гематитом. Химический состав отходов, мас.%: SiO 32,72;
2
3
2
2
3
2
2
AlO 9,44; TiO 0,12; FeO 10,01; CaO 15,47; MgO 12,01; KO 1,1; NaO 1,32; п.п.п.17,81.
В таблице приведены составы черепичной глазури.
Берут, например, 22 кг глины, 7 кг кварцевого песка (промытого и высушенного), 1,5 кг мела, 11 кг окиси железа и 22 кг отходов извлечения кобальтового концентрата
Компоненты
Содержание, вес.ч. в составах
1
2
3
Глина
20
22
24
Кварцевый песок
8
7
6
Мел
2
1,5
1
Окись железа
12
11
10
Отходы извлечении кобальтового концентрата
24
22
20
Водостойкость глазури, гидролитический класс
V
V
V
Компоненты подвергают помолу по полного прохождения через сетку 008. Подготавливают глазурную суспензию с влажностью 45-47%. Суспензию наносят в виде тонкого слоя на поверхность отформованной и высушенной черепицы, вторично сушат изделия с нанесенным слоем и обжигают при температуре 1200-1250°С. При обжиге глазурь может не расплавляться в стекловидную жидкость, а только образовывать спекшийся слой, прочно удерживающийся на поверхности черепицы.
Черепичная глазурь образует водостойкое, экологически безопасное защитно-декоративное стекловидное покрытие.
Источник информации
1. Гехт Г. Керамика / Пер. с нем. - Л.-М.: Главная редакция химической литературы, 1938. - С.177.